(57)【要約】  本発明は、フィラメントのコアが非中実またはモノフィラメントである３Ｄプリンタで使用するための熱可塑性フィラメントに関する。フィラメントは、多数の小さなマイクロボイド（マイクロフォーム）を含んでいるか、フォームコア構造であるか、中空であるか、またはモノフィラメントコアを含み得る。本発明のフィラメントは、結晶性ポリマーおよび半結晶性ポリマーで特に有用であり、フィラメントの冷却中の収縮によって形成されるフィラメントボイドの悪影響を低減する。【特許請求の範囲】
【請求項１】
半結晶性ポリマーまたは結晶性ポリマーを含む３Ｄプリンティング用フィラメントであって、
ａ．マイクロフォームであって、前記半結晶性ポリマーまたは結晶性ポリマーとマイクロボイドとを含むマイクロフォーム、または、
ｂ．中央モノフィラメントであって、前記フィラメントの残りの部分に囲まれて中実フィラメントを形成し、当該フィラメントの周囲部分と同じ組成を有する中央モノフィラメント、または、
ｃ．中空コアであって、当該中空コアを囲む前記半結晶性ポリマーまたは結晶性ポリマーが、フルオロポリマー、ブロックポリエーテル−アミドポリプロピレン、ポリエチレン、半結晶性ポリエーテルケトンケトン（ＰＥＫＫ）、半結晶性ポリエーテルエーテルケトン（ＰＥＥＫ）、ポリエステル、およびアセタールからなる群より選択される中空コア、
を含むフィラメント。
【請求項２】
前記フィラメントがマイクロフォームを含み、
前記マイクロフォームが、前記半結晶性ポリマーまたは結晶性ポリマーと、マイクロボイドとを含む、請求項１に記載のフィラメント。
【請求項３】
前記フィラメントが、当該フィラメントの中央に位置するマイクロフォームコアを含む、請求項１に記載のフィラメント。
【請求項４】
前記フィラメントが、当該フィラメントの外径の３／４未満である中央コアマイクロフォームを含む、請求項１〜３のいずれかに記載のフィラメント。
【請求項５】
前記マイクロフォームが、非発泡フィラメントと比較して１０％未満、より好ましくは５％未満の密度低下を有する、請求項１〜４のいずれかに記載のフィラメント。
【請求項６】
前記マイクロボイドが、０．５ｍｍ未満、好ましくは０．３ｍｍ未満、より好ましくは０．０２ｍｍ〜０．２ｍｍの平均直径を有する、請求項１〜５のいずれかに記載のフィラメント。
【請求項７】
中央モノフィラメントを含み、当該中央モノフィラメントは、前記フィラメントの残りの部分に囲まれて中実フィラメントを形成し、当該フィラメントの周囲部分と同じ組成を有する、請求項１に記載のフィラメント。
【請求項８】
前記中央モノフィラメントの外径が、前記最終フィラメントの外径の２５％以下である、請求項６に記載のフィラメント。
【請求項９】
前記ポリマーが、フルオロポリマー、ポリアミド、ポリアミド１１、ポリアミド１２、コポリアミド、ブロックポリエーテル−アミドポリプロピレン、ポリエチレン、半結晶性ポリエーテルケトンケトン（ＰＥＫＫ）、半結晶性ポリエーテルエーテルケトン（ＰＥＥＫ）、ポリエステルおよびアセタールからなる群より選択される、請求項２〜８のいずれかに記載のフィラメント。
【請求項１０】
前記フィラメントが中空コアを含み、当該中空コアが当該フィラメントの中央に位置する、請求項１に記載のフィラメント。
【請求項１１】
前記中空コアの外径が前記フィラメントの外径の２５％以下である、請求項８または９に記載のフィラメント。
【請求項１２】
前記フィラメントが中空コアを含み、当該中空コアが、円形、楕円形、正方形および星形からなる群より選択される形状である、請求項１に記載のフィラメント。
【請求項１３】
前記ポリマーが、フルオロポリマーを含み、
フルオロポリマーは、ポリフッ化ビニリデン（ＰＶＤＦ）ホモポリマー、ＰＶＤＦコポリマー、エチレンテトラフルオロエチレン（ＥＴＦＥ）、フッ化エチレンプロピレン（ＦＥＰ）、テトラフルオロエチレン／ヘキサフルオロプロピレン／フッ化ビニリデンコポリマー（ＴＨＶ）、ＰＦＡ、エチレンクロロトリフルオロエチレン（ＥＣＴＦＥ）からなる群より選択される溶融加工可能なフルオロポリマーである、請求項１〜１０のいずれかに記載のフィラメント。
【請求項１４】
前記フィラメントがフィラーをさらに含む、請求項１〜１３のいずれかに記載のフィラメント。
【請求項１５】
前記フィラーが、炭素繊維、炭素粉末、粉砕炭素繊維、カーボンナノチューブ、ガラスビーズ、ガラス繊維、ナノシリカ、アラミド繊維、ＰＶＤＦ繊維、ポリアリールエーテルケトン繊維、ＢａＳＯ４、タルク、ＣａＣＯ３、グラフェン、平均繊維長１００〜１５０ナノメートルのナノ繊維、中空ガラス球および中空セラミック球からなる群より選択される、請求項１４に記載のフィラメント。
【請求項１６】
請求項１〜１５のいずれかに記載のフィラメントからプリントされた３Ｄ物品。
【請求項１７】
半結晶性ポリマーまたは結晶性ポリマーからプリントされた３Ｄプリント物品の収縮ボイドを低減する方法であって、
ａ）次のいずれかを形成する工程：
１）マイクロボイドを含む発泡フィラメントであって、各マイクロボイドが０．５ｍｍ未満、好ましくは０．３ｍｍ未満、より好ましくは０．０２ｍｍ〜０．２ｍｍの平均直径を有し、または、
２）マイクロフォーム、中空、またはモノフィラメントのいずれかである中央コアを有するフィラメントを形成する工程、
ｂ）前記フィラメントから物品をプリントするための条件下で前記フィラメントを３Ｄプリンタに供給する工程、
を含む、方法。
【請求項１８】
前記ｂ）の前記フィラメントが、請求項１〜１５のいずれかに記載のフィラメントである、請求項１７に記載の方法。
【発明の詳細な説明】
【技術分野】
【０００１】
本発明は、フィラメントのコアが非中実フィラメントまたはモノフィラメントである、３Ｄプリンタで使用するための熱可塑性フィラメントに関する。フィラメントは、多数の小さなマイクロボイド（マイクロフォーム）を含んでいるか、フォームコア構造であるか、中空であるか、またはモノフィラメントコアを有し得る。本発明のフィラメントは、結晶性ポリマーおよび半結晶性ポリマーで特に有用であり、フィラメントの冷却中の収縮によって形成される一貫性のないフィラメントボイドの悪影響を低減する。
【背景技術】
【０００２】
機器の進歩と価格の引き下げにより、３Ｄプリンティングは、家庭、学校、および産業において、試作品を製造し、カスタムの最終使用部品を製造するための、高速、簡単、そしてしばしば安価な方法として広く採用されるようになった。具体的には、材料押し出し３Ｄプリンティング（溶融フィラメント製造または溶融堆積モデリングとしても知られる）は、操作が最も簡単なので、直接消費者向け、大規模生産、および迅速な熱可塑性試作品製造のための選択ツールとして出現し、無駄を省き、従来の３Ｄプリンティング技術の最短のターンアラウンドタイムを提供する。
【０００３】
チョコレートからコラーゲンまで、多種多様な最終用途のための３Ｄプリント物品を製造するために多くの材料が使用されてきた。熱可塑性材料は、３Ｄプリンタでの使用に特に適している。残念ながら、高い耐薬品性、難燃性、および優れた機械的特性を提供する熱可塑性樹脂はほとんどない。
【０００４】
ポリフェニルスルホン（ＰＰＳ）のようないくつかのアモルファスポリマーは、プリントされたときにわずか３パーセントの伸長しか有さない。ナイロンはより大きな伸長（〜３０％）を有するが、耐薬品性が低く、プリントする前に乾燥する必要がある。伸長がはるかに大きく、柔軟性のある熱可塑性ポリウレタンが入手可能であるが、耐薬品性と耐候性が劣っている。
【０００５】
フルオロポリマー、ポリアミド、ポリエーテルケトン、およびポリエーテルエーテルケトンなどの結晶性ポリマーおよび半結晶性ポリマーは、良好な機械的特性、および一般的に良好な耐候性を有するが、それらは、溶融物から最終固体への転移時に高い収縮を有する傾向があり、それがフィラメントやプリント物品にボイドを作る。
【０００６】
ＡＲＫＥＭＡ  ＩＮＣへのＵＳ２０１５／６３５，５２５は、３Ｄプロセスにおける３つの異なるパラメータの選択および調整による、半結晶性ＰＶＤＦの成功した３Ｄプリントについて記載されている。パラメータは、ポリマーまたはポリマーブレンドの選択、任意のフィラーの選択、および特定の処理条件が含まれる。
【０００７】
ＰＶＤＦフォームおよびフォームコア材料は、ＵＳ２０１２／００４５６０３およびＵＳ２０１３／０１０８８１６に記載されている。ＵＳ６２／５５５７６に記載されているように、ＰＶＤＦ  ３Ｄフィラメントは、ＰＶＤＦ組成の操作、特定のフィラーの追加、および処理条件の選択により、３Ｄプリンティングにおいてうまく使用されている。
【０００８】
２つの異なる材料、内部コアとは異なる結晶化温度を有する外部シェルを有する３Ｄプリント可能な共押出しフィラメントは、ＵＳ８８０１９９０に記載されている。結晶化温度の違いにより、堆積時にシェルの材料は結晶化し、コアの材料はさらに冷却して結晶化する。３Ｄプリントで使用する場合、歪みと内部応力を減らすことが望ましい。
【０００９】
中空ジオメトリを有するポリアミドブレンドで構成されるフィラメントは、ＵＳ９５９２５３０に記載されている。ＵＳ８２２１６６９によれば、中空フィラメントは、３Ｄプリンティングのための液化装置の応答時間および／または供給速度を改善し得る。
【発明の概要】
【発明が解決しようとする課題】
【００１０】
問題：３Ｄプリンティング用のポリマーフィラメント、特に結晶性ポリマーまたは半結晶性ポリマーフィラメントの問題は、ポリマーの収縮による内部ボイドの存在であり、これは、フィラメントの冷却およびポリマーの結晶化時の「収縮ボイド（ｓｈｒｉｎｋ  ｖｏｉｄｓ）」と呼ばれることが多い。これらの収縮ボイドは、多くの場合白い欠陥として説明され、フィラメントの中央により多く存在する傾向があり、フィラメントの長さに沿って不規則に分散する、比較的大きな気泡として見られる。収縮ボイドのサイズと不規則性は、プリンティング中の材料のふぞろいの産出、産出中のボイド、押出ラインの時々のギャップ、最終プリント製品のすべての欠陥につながり、プリント品質に悪影響を及ぼす。プリント製品の欠陥は、大きな部品をプリントする場合に特に懸念され、大きなノズルサイズでプリントする場合により顕著になる。さらに、最終的なプリント部品中の大きなボイドの存在は、部品が故障する可能性のある場所となる。
【課題を解決するための手段】
【００１１】
解決策：収縮ボイドの問題に対する１つの解決策は、結晶性ポリマーまたは半結晶性ポリマーの収縮ボイドのないフィラメントを押し出すためのプロセスである。理論的には、これは押出後の冷却速度を遅くすることによって、またはフィラメントの表面よりも早くフィラメントのコアを冷却する方法を見つけることによって達成できる。現在、３Ｄプリンティング用のいくつかのアモルファスフィラメントと結晶性フィラメントは、温水、空気、またはオイルを使用して制御された冷却速度で作製されているため、フィラメントにボイドや小さいボイドはない。それでも、材料の結晶化度が高い、いくつかの場合、フィラメントに収縮ボイドが発生する場合があり、また、特にフィラメントが空冷されている、他の場合は、収縮ボイドの代わりに、またはそれに加えて、外径（ＯＤ）の大きな変動がある。フィラメントの長さに沿ったＯＤの変動により、３Ｄプリンティング中に材料の流れが不均一になり、プリント部品に過不足の充填欠陥が生じる。ほとんどの３Ｄプリンタは、一定の流量ではなく一定の速度で押し出しする。ＯＤの変動は、流量の変動を引き起こし、欠陥を引き起こす。
【００１２】
本発明によって提示されるボイド収縮の問題に対する別のより実用的な解決策は、モノフィラメントコアを有するフィラメントまたは均一な構造を有する非中実体（ｎｏｎ−ｓｏｌｉｄ）を提供することである。非中実フィラメントは、微発泡（マイクロフォーム）フィラメントまたは中空コアの形態であり得る。これらのマイクロコアフィラメントコアまたは微発泡フィラメントは、大きな収縮ボイドを排除し、ＯＤの変動を低減する。本発明のフィラメントは、中空コアを有するか、完全に発泡体（フォーム体）であるか、固体材料によって囲まれた発泡体コアを有する発泡体コア構造を有するか、または中実（ｓｏｌｉｄ）でボイドのないモノフィラメントコアを有するか、とすることができる。発泡体は、通常の大きな収縮ボイドよりも小さい、極小ボイドを有するべきである。さらに、小さな気泡は中央に位置しているが、フィラメントの断面内に分散することができ、フィラメントの中央でのみ発生しない。断面全体によりランダムに分布する小さなボイドの存在が、大きく且つフィラメント断面の中央にある通常の収縮ボイドとは異なる。これらのアプローチにより、大きな収縮ボイドを有する中実フィラメントに関連するボイド欠陥が存在しないプリント部品が得られる。さらに、本発明のフィラメントは、同じ外径であって収縮ボイドを有さない中実コアフィラメントよりも低い密度を有し得る。通常、本発明のフィラメントは、収縮ボイドを含む同じフィラメントよりも高いかまたは同様の密度を有する。
【００１３】
本発明は、半結晶性ポリマーまたは結晶性ポリマーからプリントされた３Ｄプリント物品中の収縮ボイド欠陥を低減するように設計されたフィラメントに関する。新規のフィラメントは、発泡（フォーム）されるか、発泡コアを有するか、中空コアを有するか、または、モノフィラメントコアを有するか、とすることができる。
【００１４】
本明細書内で、実施形態は、明快かつ簡潔な明細書を書くことを可能にする方法で説明されたが、実施形態は、本発明から離れることなく、様々に組み合わせまたは分離され得ることが意図され、理解される。例えば、本明細書に記載されているすべての好ましい特徴は、本明細書に記載されている本発明のすべての態様に適用可能であることは理解されよう。
【００１５】
本発明の態様には、以下が含まれる。
【００１６】
態様１：半結晶性ポリマーまたは結晶性ポリマーを含む３Ｄプリンティング用フィラメントであって、
ａ．マイクロフォームであって、前記半結晶性ポリマーまたは結晶性ポリマーとマイクロボイドとを含むマイクロフォーム、または、
ｂ．中央モノフィラメントであって、前記フィラメントの残りの部分に囲まれて中実フィラメントを形成し、当該フィラメントの周囲部分と同じ組成を有する中央モノフィラメント、または、
ｃ．中空コアであって、当該中空コアを囲む前記半結晶性ポリマーまたは結晶性ポリマーが、フルオロポリマー、ブロックポリエーテル−アミドポリプロピレン、ポリエチレン、半結晶性ポリエーテルケトンケトン（ＰＥＫＫ）、半結晶性ポリエーテルエーテルケトン（ＰＥＥＫ）、ポリエステル、およびアセタールからなる群より選択される中空コア、
を含むフィラメント。
【００１７】
態様２：前記フィラメントがマイクロフォームを含み、
前記マイクロフォームが、前記半結晶性ポリマーまたは結晶性ポリマーと、マイクロボイドとを含む、態様１に記載のフィラメント。
【００１８】
態様３：前記フィラメントが、当該フィラメントの中央に位置するマイクロフォームコアを含む、態様１に記載のフィラメント。
【００１９】
態様４：前記フィラメントが、当該フィラメントの外径の３／４未満である中央コアマイクロフォームを含む、態様１〜３のいずれかに記載のフィラメント。
【００２０】
態様５：前記マイクロフォームが、非発泡フィラメントと比較して１０％未満、より好ましくは５％未満の密度低下を有する、態様１〜４のいずれかに記載のフィラメント。
【００２１】
態様６：前記マイクロボイドが、０．５ｍｍ未満、好ましくは０．３ｍｍ未満、より好ましくは０．０２ｍｍ〜０．２ｍｍの平均直径を有する、態様１〜５のいずれかに記載のフィラメント。
【００２２】
態様７：中央モノフィラメントを含み、当該中央モノフィラメントは、前記フィラメントの残りの部分に囲まれて中実フィラメントを形成し、当該フィラメントの周囲部分と同じ組成を有する、態様１に記載のフィラメント。
【００２３】
態様８：前記中央モノフィラメントの外径が、前記最終フィラメントの外径の２５％以下である、態様６に記載のフィラメント。
【００２４】
態様９：前記ポリマーが、フルオロポリマー、ポリアミド、ポリアミド１１、ポリアミド１２、コポリアミド、ブロックポリエーテル−アミドポリプロピレン、ポリエチレン、半結晶性ポリエーテルケトンケトン（ＰＥＫＫ）、半結晶性ポリエーテルエーテルケトン（ＰＥＥＫ）、ポリエステルおよびアセタールからなる群より選択される、態様２〜８のいずれかに記載のフィラメント。
【００２５】
態様１０：前記フィラメントが中空コアを含み、当該中空コアが当該フィラメントの中央に位置する、態様１に記載のフィラメント。
【００２６】
態様１１：前記中空コアの外径が前記フィラメントの外径の２５％以下である、態様８または９に記載のフィラメント。
【００２７】
態様１２：前記フィラメントが中空コアを含み、当該中空コアが、円形、楕円形、正方形および星形からなる群より選択される形状である、態様１に記載のフィラメント。
【００２８】
態様１３：前記ポリマーが、フルオロポリマーを含み、
フルオロポリマーは、ポリフッ化ビニリデン（ＰＶＤＦ）ホモポリマー、ＰＶＤＦコポリマー、エチレンテトラフルオロエチレン（ＥＴＦＥ）、フッ化エチレンプロピレン（ＦＥＰ）、テトラフルオロエチレン／ヘキサフルオロプロピレン／フッ化ビニリデンコポリマー（ＴＨＶ）、ＰＦＡ、エチレンクロロトリフルオロエチレン（ＥＣＴＦＥ）からなる群より選択される溶融加工可能なフルオロポリマーである、態様１〜１０のいずれかに記載のフィラメント。
【００２９】
態様１４：前記フィラメントがフィラーをさらに含む、態様１〜１３のいずれかに記載のフィラメント。
【００３０】
態様１５：前記フィラーが、炭素繊維、炭素粉末、粉砕炭素繊維、カーボンナノチューブ、ガラスビーズ、ガラス繊維、ナノシリカ、アラミド繊維、ＰＶＤＦ繊維、ポリアリールエーテルケトン繊維、ＢａＳＯ４、タルク、ＣａＣＯ３、グラフェン、平均繊維長１００〜１５０ナノメートルのナノ繊維、中空ガラス球および中空セラミック球からなる群より選択される、態様１４に記載のフィラメント。
【００３１】
態様１６：態様１〜１５のいずれかに記載のフィラメントからプリントされた３Ｄ物品。
【００３２】
態様１７：半結晶性ポリマーまたは結晶性ポリマーからプリントされた３Ｄプリント物品の収縮ボイドを低減する方法であって、
ａ）次のいずれかを形成する工程：
１）マイクロボイドを含む発泡フィラメントであって、各マイクロボイドが０．５ｍｍ未満、好ましくは０．３ｍｍ未満、より好ましくは０．０２ｍｍ〜０．２ｍｍの平均直径を有し、または、
２）マイクロフォーム、中空、またはモノフィラメントのいずれかである中央コアを有するフィラメントを形成する工程、
ｂ）前記フィラメントから物品をプリントするための条件下で前記フィラメントを３Ｄプリンタに供給する工程、
を含む、方法。
【００３３】
態様１８：前記ｂ）の前記フィラメントが、態様１〜１５のいずれかに記載のフィラメントである、態様１７に記載の方法。
【図面の簡単な説明】
【００３４】
【図１】図１は、３Ｄプリンティング用のフィラメントの製造を示している。
【図２】図２は、０％、２％および３％の発泡剤を有するＫＹＮＡＲ  ＰＶＤＦ樹脂を有するフィラメントを示す。
【図３】図３は、発泡剤を含まないフィラメントを示す。
【図４】図４は、２％の発泡剤を有するＫＹＮＡＲ  ＰＶＤＦ樹脂を有するフィラメントを示す。
【図５】図５は、３％の発泡剤を有するＫＹＮＡＲ  ＰＶＤＦ樹脂を有するフィラメントを示す。
【図６】図６は、それぞれ０％、２％、および３％の発泡剤を含む、図３〜５のフィラメントでプリントされた物品を示す。
【図７】図７（比較）は、収縮ボイドを含むフィラメントでプリントされた物品を示す。
【図８ａ】図８ａは、本発明の発泡フィラメント（３％発泡剤）でプリントされた物品を示す。
【図８ｂ】図８ｂは、本発明の発泡フィラメント（２％の発泡剤）でプリントされた物品を示す。
【図９】図９は、２％の発泡剤を使用する本発明の発泡フィラメントでプリントされた物品を示す。
【図１０】図１０は、３％の発泡剤を使用する本発明の発泡フィラメントでプリントされた物品を示す。
【図１１】図１１は、クロスヘッド押出機のセットアップを示す。
【図１２】図１２は、収縮ボイドを有するフィラメントを示す。
【図１３】図１３は、マイクロコアフィラメントを示す。
【図１４】図１４は、３Ｄプリントされた単一壁容器を示す。
【図１５】図１５は、収縮ボイドフィラメントでプリントされた容器を示す。
【図１６】図１６は、マイクロコアフィラメントを有する容器を示す。
【発明を実施するための形態】
【００３５】
本明細書で使用される「コポリマー」は、２つ以上の異なるモノマー単位を有するポリマーを意味する。「ポリマー」は、ホモポリマーとコポリマーの両方を意味するために使用される。例えば、本明細書で使用される「ＰＶＤＦ」および「ポリフッ化ビニリデン」は、特に別段の記載がない限り、ポリフッ化ビニリデンのホモポリマーおよびコポリマーの両方を含むために使用される。ポリマーは、直鎖、分岐、星型、櫛型、ブロック型、またはその他の構造であってもよい。ポリマーは均一、不均一であり得、コモノマー単位の勾配分布を有し得る。引用されたすべての文献は、引用により本明細書に組み込まれる。本明細書で使用する場合、別段の記載がない限り、パーセントは質量パーセントを意味するものとする。分子量は、ＧＰＣで測定される重量平均分子量である。ポリマーに架橋が含まれており、不溶性ポリマー画分が原因でＧＰＣを適用できない場合、ゲルからの抽出後の、可溶性画分／ゲル画分または可溶性画分の分子量が使用される。
【００３６】
フィラメントポリマー：
【００３７】
本発明は、任意の直径および任意の組成である任意の種類の熱可塑性フィラメントに有用である。本発明は３Ｄプリントされたアモルファスポリマーの品質を改善するが、半結晶性ポリマーでは特に有用である。これらのポリマーは、冷却および結晶形成中に収縮が大きくなる傾向があり、フィラメントにますます大きなボイドが作られるためである。本発明のフィラメントは、伝統的なプラスチックプロセス装置を使用して製造することができる。
【００３８】
３Ｄプリンティング用のフィラメントは、現在、１．７５から２．８５ｍｍのＯＤの範囲である。しかしながら、本発明は、３Ｄプリンティングで使用され得る任意のサイズのフィラメントに適用され得る。実際に、収縮ボイドは冷却プロセス中にフィラメントの中央に主に形成されるように見えるので、非中実中央を有する本発明は、大きな収縮ボイドなしでさらに厚いフィラメントの使用を可能にすることができる。本発明は任意の直径のフィラメントからの３Ｄプリント部品の品質を改善するであろうが、より大きな直径のフィラメントは収縮ボイドを形成しやすいので、より大きな外径のフィラメントで特に有用である。
【００３９】
半結晶性ポリマーは、結晶の融点より高い温度で粘性液体として存在するものである。冷却すると、結晶が核となり成長して利用可能な体積を満たす。これらの材料は、ポリマーが室温に冷却されたときにポリマーの一部が結晶化されないまま、またはアモルファスのままであるため、「半結晶性」と呼ばれる。アモルファスポリマーは、成長する結晶の間に閉じ込められる。ポリマー鎖の非常に絡み合った性質の結果として、アモルファスポリマーの動きは制限される。
【００４０】
結晶化度は、示差走査熱量測定（ＤＳＣ）によって１０ｍｇの試料を室温から２０℃／分で融点より５０℃上まで加熱し、５分間保持し、次いで１０℃／分で室温に冷却することにより測定することができる。本発明の半結晶性ポリマーは、２Ｊ／ｇを超える、好ましくは５Ｊ／ｇを超える融解熱を有する。融解熱は、試料の質量で割った融解ジュール熱の標準的な方法で計算される。半結晶性ポリマーを区別する別の方法は、ＤＳＣで測定して、少なくとも５％、好ましくは少なくとも１０％の結晶化度を有することである。
【００４１】
本発明において有用な半結晶性ポリマーには、以下が含まれるがこれらに限定されない。
【００４２】
Ａ）ポリフッ化ビニリデン（ＰＶＤＦ）ホモポリマーまたはコポリマー。ＰＶＤＦコポリマーは、ポリマー中のすべてのモノマー単位の総質量の５１質量％超、好ましくは７０質量％超を含み、より好ましくは、モノマー単位の総質量の７５質量％超を含む。フッ化ビニリデンのコポリマー、ターポリマーおよびより高次のポリマー（一般に本明細書では「コポリマー」と称す。多元共重合体。）は、フッ化ビニリデンを、フッ化ビニル、トリフルオロエテン、テトラフルオロエテン、３，３，３−トリフルオロ−１−プロペン、１，２，３，３，３−ペンタフルオロプロペン、３，３，３，４，４−ペンタフルオロ−１−ブテンおよびヘキサフルオロプロペンなどの部分的または完全に１つ以上フッ素化されたアルファオレフィン、部分的にフッ素化されたオレフィンヘキサフルオロイソブチレン、ペルフルオロメチルビニルエーテル、ペルフルオロエチルビニルエーテル、ペルフルオロ−ｎ−プロピルビニルエーテルおよびペルフルオロ−２−プロポキシプロピルビニルエーテルなどのペルフルオロビニルエーテル、ペルフルオロ（１，３−ジオキソール）およびペルフルオロ（２，２−ジメチル−１，３−ジオキソール）などのフッ素化ジオキソール、２−ヒドロキシエチルアリルエーテルもしくは３−アリルオキシプロパンジオールなどのアリル、部分的にフッ素化されたアリルまたはフッ素化アリルモノマー、並びに、エテンまたはプロペン、からなる群からの１つ以上のモノマーと、反応させることによって作製できる。好ましいコポリマーまたはターポリマーは、フッ化ビニリデン、並びに、フッ化ビニル、トリフルオロエテン、テトラフルオロエテン（ＴＦＥ）、ヘキサフルオロプロペン（ＨＦＰ）およびクロロフルオロエチレンの１つ以上で形成される。
【００４３】
好ましいコポリマーには、約６０から約９９質量パーセントのＶＤＦと、対応して約１から約４０パーセントのＨＦＰとを含むもの；ＶＤＦとＣＴＦＥのコポリマー；ＶＤＦ／ＨＦＰ／ＴＦＥのターポリマー；およびＶＤＦとＥＦＥＰのコポリマー、が含まれる。
【００４４】
本発明のＰＶＤＦはまた、ＰＶＤＦと混和性、半混和性、または相溶性ポリマーとのアロイであり得る。ＰＶＤＦのほとんどのアロイはＰＶＤＦ特性のいくらかの低下をもたらすため、好ましくはＰＶＤＦはアロイではない。ただし、少量の、ＰＶＤＦポリマーアロイ全体の３０％までの他のポリマーは追加し得る。他のフルオロポリマー、熱可塑性ポリウレタン（ＴＰＵ）および（メタ）アクリルポリマーは、有用なポリマーアロイを構成し得る有用なポリマーの例である。
【００４５】
一実施形態では、フルオロポリマーは、分岐フルオロポリマーである。分岐フルオロポリマーは、より小さなボイドセルをもたらす可能性があり、発泡多層フィラメントを形成するのに有用な選択肢となり得る。
【００４６】
Ｂ）ＰＡ６、ＰＡ７、ＰＡ８、ＰＡ９、ＰＡ１０、ＰＡ１１およびＰＡ１２（Ａｒｋｅｍａ社Ｒｉｌｓａｎ（登録商標）またはＲｉｌｓａｍｉｄ（登録商標）ポリアミドなど）などのポリアミド。
【００４７】
Ｃ）カプロラクタムおよびラウリルラクタムのコポリマー（ＰＡ６／１２）、カプロラクタム、アジピン酸およびヘキサメチレンジアミンのコポリマー（ＰＡ６／６−６）、カプロラクタム、ラウリルラクタム、アジピン酸およびヘキサメチレンジアミンのコポリマー（ＰＡ６／１２／６−６）、カプロラクタム、ラウリルラクタム、１１−アミノウンデカン酸、アゼライン酸、ヘキサメチレンジアミンのコポリマー（ＰＡ６／６−９／１１／１２）、カプロラクタム、ラウリルラクタム、１１−アミノ−ウンデカン酸、アジピン酸、ヘキサメチレンジアミンのコポリマー（ＰＡ６／６−６／１１／１２）、ラウリルラクタム、アゼライン酸、ヘキサメチレンジアミンのコポリマー（ＰＡ６−９／１２）などのコポリアミド。
【００４８】
Ｄ）ブロックポリエステル−アミドおよびブロックポリエーテル−アミドなどのブロックポリアミドコポリマー（Ａｒｋｅｍａ社ＰＥＢＡＸ（登録商標）樹脂など）。
【００４９】
Ｅ）ポリプロピレン。
【００５０】
Ｆ）ポリエチレン。
【００５１】
Ｇ）半結晶性ポリエーテルケトンケトン（ＰＥＫＫ）またはポリエーテルエーテルケトン（ＰＥＥＫ）。
【００５２】
Ｈ）ＰＶＤＦとポリ（メチルメタクリレート）のホモポリマーまたはコポリマーとの相溶性ブレンドなどの、半結晶性ポリマーとアモルファスポリマーとのブレンドまたはアロイ。
【００５３】
Ｉ）ポリエチレンテレフタレート（ＰＥＴ）、ポリブチレンテレフタレート（ＰＢＴ）およびコポリエステルなどのポリエステル。
【００５４】
Ｊ）ポリフェニレンスルフィド。
【００５５】
Ｋ）ポリオキシメチレン。
【００５６】
Ｌ）エチレンテトラフルオロエチレン（ＥＴＦＥ）、フッ素化エチレンプロピレン（ＦＥＰ）、テトラフルオロエチレン／ヘキサフルオロプロピレン／フッ化ビニリデンコポリマー（ＴＨＶ）、およびエチレンクロロトリフルオロエチレン（ＥＣＴＦＥ）を含む他の溶融加工可能なフルオロポリマー。
【００５７】
ポリマーは、熱可塑性ポリマーと選択されたフィラーとのブレンドであってよい。フィラーは、フルオロポリマーとフィラーの総量に基づいて、０．０１から５０質量パーセント、好ましくは０．１から４０、より好ましくは１から３０質量パーセント、さらにより好ましくは１から１９質量パーセント、特にさらにより好ましくは約１から１５質量パーセントの有効レベルでフルオロポリマーに添加することができる。充填剤は、粉末、小板、ビーズ、および粒子の形態であり得る。ノズルの汚れの可能性を回避するために、アスペクト比が低い、より小さい材料が好ましい。本発明に有用なフィラーには、特に限定されないが、炭素繊維、炭素粉末、粉砕炭素繊維、カーボンナノチューブ、ガラスビーズ、ガラス繊維、ナノシリカ、アラミド繊維、ＰＶＤＦ繊維、ポリアリールエーテルケトン繊維、ＢａＳＯ４、タルク、ＣａＣＯ３、酸化亜鉛、グラフェン、ナノファイバー（一般に１００から１５０ナノメートルの平均ファイバー長を有する）、および中空ガラス球または中空セラミック球が含まれる。フィラーの添加は、溶融物からの収縮を低減する能力を有することが知られており、したがって、本発明と協働して、大きなボイド形成をさらに低減することができる。
【００５８】
これまでに試験された粒子状フィラーの別の代替として、機械的強度を改善するように設計されたアスペクト比を有する粒子の使用を想定することができる。
【００５９】
フィラー、特に繊維は、優れた収縮低減を提供できることが期待される。繊維の問題の１つは、溶融物の粘度が高くなる傾向があり、ノズルを詰まらせる可能性があることである。この影響は、溶融粘度の低いポリマー、アスペクト比の短い繊維、またはノズルサイズを大きくすることで最小限に抑えることができる。
【００６０】
他の一般的な添加剤も、有効量でフルオロポリマー組成物に添加することができ、添加剤としては、特に限定されないが、接着促進剤および可塑剤などである。
【００６１】
モノフィラメントコア：
【００６２】
一実施形態では、中実モノフィラメントコアは、同じまたは異なる材料で被覆される。モノフィラメントのコアは、最初に伝統的なインラインダイを使用してモノフィラメントを製造し、次にクロスヘッドダイ（真空ありまたは真空なし）を使用してモノフィラメント上に共押出しして最終フィラメントを形成することで製造できる。モノフィラメントのターゲットは０．２５〜０．３０ｍｍであり、これは３Ｄプリンタの最終的なフィラメント直径によって異なるが、０．１５〜０．４５ｍｍのより大きいまたは小さいモノフィラメントは本発明の一部である。マイクロフィラメントのコアは、円形、楕円形、星型、正方形、またはその他の形状を含む、あらゆるプロファイルを有することができる。
【００６３】
目標は、ボイドのないフィラメントを製造することである。収縮ボイドは主にフィラメントの中央に現れるため、中実コアが存在すると、この場所でのボイドの形成が妨げられる。中実コアフィラメントは、所望の外径を有するフィラメントを生成するために別の層でコーティングされた小さなＯＤを有するフィラメントから構成される。小さなフィラメントはボイドの形成なしに製造できることが理解される。外径が小さく、結晶性ポリマーでしばしば製造されるボイドフリーフィラメントの一般的な例は、通常のモノフィラメント釣り糸（ｍｏｎｏｆｉｌａｍｅｎｔ  ｆｉｓｈｉｎｇ  ｌｉｎｅ）である。最初に小さなフィラメントを作製し、次に２番目のステップで、第２層を適用して目的のＯＤのフィラメントを作製することにより、ボイドフリーまたはボイドフリーに近い収縮を実現できる。被覆は、好ましくは同じ材料であるが異なる材料であり得、コア上に押し出されて、中実ボイドフリーフィラメントを製造する。
【００６４】
フィラメントコアは、単一層であることができ、または、例えば、共押出によって製造することができる２つ以上の層からなることができる。フィラメントの各層は、半結晶性ポリマー、アモルファスポリマー、半結晶性ポリマーとアモルファスポリマーとのブレンド、さまざまな結晶性ポリマーのブレンド、フィラー入りポリマー（ガラス繊維、ガラスビーズ、カーボン繊維、炭素粉末、酸化亜鉛、導電性フィラー、可塑剤、架橋促進剤）、ポリマーアロイ、ゴム、またはそれらの任意の組み合わせなどの同じまたは異なる材料で構成できる。
【００６５】
一実施形態では、内部モノフィラメントをコーティングすることができる。コーティングは、最終的なプリンタ部品での層間の接着に役立つ接着材料であり得る。コーティングは架橋促進剤であることもでき、プリント後、放射線を適用して層間の結合を促進することができ、これによりｚ方向の機械的特性を向上させることができる。特定の化学的または機械的特性を追加するために、最終プリント物品の一部となるモノフィラメント上の他のコーティングが想像される。
【００６６】
最終的なフィラメントは、ボイドのない中実コアフィラメントとして現れる。
【００６７】
中空コア：
【００６８】
フィラメントにおけるボイド形成の問題を解決するための別のアプローチは、中空コアフィラメントである。この構造は、フィラメントの中央に中空で均一な小さな開口部を有するフィラメントを有している。マイクロコアフィラメントの内側に含まれる空気は、フィラメントの中央の開口部を通過するか、プリンティングプロセスを妨げることなくノズルを通過する。中空マイクロコアは、円形、楕円形、正方形、星型、その他の形状やプロファイルを含む、あらゆるプロファイルを有することができる。
【００６９】
開口コアの存在は、コアにおけるボイド形成を排除し、そしてフィラメントにおける一定のＯＤをもたらすであろう。フィラメントは、標準的なクロスヘッド、言い換えれば細長い針の先端（ｈｙｐｏｄｅｒｍｉｃ  ｎｅｅｄｌｅ  ｔｉｐ）を持つインラインダイを使う伝統的な押出技術を使用して、製造できる。細長い針は、最小のＩＤを達成できるように設計されている。フィラメントの中央の中空コアは、フィラメントのＯＤの直径の２５％以下である。または、総体積で、中空コアはフィラメントの６．２５％以下である。中空フィラメントの初期ターゲットＩＤは０．２５ｍｍである。言い換えれば、ＯＤ１．８５ｍｍのフィラメントの場合、ＩＤ０．２５ｍｍの中空コアはフィラメントの体積の１．８％のみを占め、ＯＤ２．８５ｍｍのフィラメントの場合、中空コアはさらに少ない体積の０．７％しか占めない。中空コアのフィラメントＩＤは、０．０１ｍｍからフィラメントのＯＤマイナス０．０５ｍｍまでの範囲である。これは、３Ｄプリンティング用途に作製された任意のサイズのフィラメントに適用できる。好ましくは、中空コアは、フィラメントの総断面積または中空であることを目標とするフィラメントの計算された体積の、２０％以下、好ましくは１０％以下、好ましくは５％以下、より好ましくは２．５％以下、さらにより好ましくは２％以下、特にさらにより好ましくは１％未満である。
【００７０】
中空コアを押し出す別のプロセスは、キャリアフィラメントをゆるく被覆し、次いでキャリアフィラメントを引き抜くことによる。
【００７１】
発泡、発泡コア：
【００７２】
大きな収縮ボイドから生じる印刷適性（ｐｒｉｎｔａｂｉｌｉｔｙ）の欠陥の問題を克服するための第３のアプローチは、大きなボイドを３Ｄプリンティング品質に影響を与えないマイクロボイドに変換するフィラメントを生成することである。これは、均等に分散されたマイクロボイドからなる均一に発泡したフィラメントを生成することによって行うことができる。あるいは、ポリマーの固体層（ｓｏｌｉｄ  ｌａｙｅr）でコーティングされたマイクロボイドを含む発泡コア層を作製することもできる（フォームコアフィラメント）。
【００７３】
マイクロボイドは、好ましくは可能な限り小さく、平均直径が０．５ｍｍ未満、好ましくは０．３０ｍｍ未満、より好ましくは０．００５ｍｍから０．２ｍｍの範囲、より好ましくは０．０１ｍｍから０．１ｍｍの範囲である。特定の理論に縛られることはないが、ボイドが小さいほど、最終的な特性部分への影響は少ないと考えられる。
【００７４】
用語「発泡剤（ｆｏａｍｉｎｇ  ａｇｅｎｔ）」および「膨張剤（ｂｌｏｗｉｎｇ  ａｇｅｎｔ）」という用語は、交換可能に使用される。
【００７５】
マイクロボイドを形成する１つのアプローチは、ポリマーとブレンドされた物理的または化学的発泡剤を使用することによるものであり、押出プロセス中に発泡が形成される。発泡剤は、マスターバッチの一部として事前に処方することができ、マスターバッチは、フィラメント押出の前にポリマーマトリックスにブレンドされる。
【００７６】
本発明において有用な膨張剤は、化学的膨張剤または物理的膨張剤のいずれか、またはそれらの混合物であり得る。化学的膨張剤の場合、ガスは、分解温度以上に加熱された化学物質の分解によって生成される。物理的膨張剤の場合、ガスは、直接、または、液体発泡剤をその蒸発温度以上に加熱して液体発泡剤を蒸発させることにより、ポリマーに導入される。
【００７７】
化学的膨張剤は、固体または流体であり得る。有用な膨張剤は、特に限定されないが、アゾジカルボンアミド、アゾジイソブチロニタイル、スルホニルセミカルバジド、４，４−オキシベンゼン、アゾジカルボン酸バリウム、５−フェニルテトラゾール、ｐ−トルエンスルホニルセミカルバジド、ジイソプロピルヒドラゾジカルボキシレート、４，４’−オキシビス（ベンゼンスルホニルヒドラジド）、ジフェニルスルフォン−３，３’−ジスルホヒドラジド、イサト酸無水物、Ｎ，Ｎ’−ジメチル−Ｎ，Ｎ’−ジニトロテレフタルアミド、クエン酸、重炭酸ナトリウム、クエン酸一ナトリウム、無水クエン酸、トリヒドラジノトリアジン、Ｎ，Ｎ’−ジニトロソ−ペンタメチレンテトラミン、およびｐ−トルエンスルホニルヒドラジドを含み、または、前記膨張剤の２つ以上のブレンドを含む。化学的膨張剤および物理的膨張剤の混合物もまた、本発明によって企図される。
【００７８】
本発明のポリマー発泡体を製造するための別のアプローチは、低レベルの発泡性マイクロスフェアを使用することによる。発泡性マイクロスフェアは、さまざまな液体または気体をカプセル化できるポリマーシェルを備えた小さな中空粒子である。加熱すると、ポリマーシェルが軟化し、球内の液体の状態が変化して、高圧の大量のガスが生成され、これにより、マイクロスフェアが大幅に膨張する。
【００７９】
前記スフェアは、様々な直径を有することができ、低レベルでの非常に小さい粒子サイズ、例えば、１０〜３０マイクロンのマイクロスフェアは、本発明において有用であり得る。発泡性マイクロスフェアは、ポリマーマトリックス材料とともに押出機に加えることができ、またはマスターバッチへ予備形成してから、ポリマーマトリックス材料と共に押出機に加えることができる。
【００８０】
フィラメントの発泡は、任意の密度であり得るが、より高い発泡密度が好ましい。目標は、大きなボイドを排除しながら、可能な限り最高密度を実現することである。理想的には、発泡フィラメントは、ボイドを含む非発泡フィラメントと同じかそれ以上の密度を持っている。本質的に、大きなボイドを多数のより均等に分布したマイクロボイドに再分配する。（ボイドを含む非発泡フィラメントと比較して）１０％の密度低下発泡が有用であり得、密度低下は５％未満、さらには２％未満がより好ましい。
【００８１】
フィラメント全体は、マイクロボイドを有する発泡であり得るが、本発明の一実施形態では、フィラメントは、固体ポリマーによって取り囲まれた中央発泡コアを有する発泡コア構造を有する。発泡マトリックスと固体ポリマー壁との組成は同じでも異なっていてもよい。最終的な３Ｄプリント部品の小さな気泡は制御可能である必要があり、３Ｄ部品のプリントプロセスを妨げず、最終的な部品の特性への影響を最小限に抑える。最終製品の特性および部品の印刷適性は、最終製品の密度に比例する最終製品の特性を伴う発泡による非常に小さな気泡によって、損なわれないと考えられている。微発泡コアを用いて製造されたフィラメントを使用した３Ｄプリンティングは、収縮ボイドに関連する欠陥を排除できることがわかった。この方法で発泡コアフィラメントを製造する場合、クロスヘッドのニーズは必要ではなく、標準のフィラメントツール（しばしばインラインダイ）を使用できる。
【００８２】
発泡フィラメントが３Ｄプリントされるとき、プリント物品の密度は、物品を作製するために使用される発泡フィラメントよりも高くなり得る。最終的な３Ｄプリント物品は、射出成形された類似の物品の密度の７％以内、好ましくは５％以内、好ましくは４％以内の密度を有し得る。３Ｄプリント物品は、物品をプリントするために使用される発泡フィラメントよりも少なくとも１％、好ましくは少なくとも２％、より好ましくは少なくとも３％の密度の増加を有し得る。
【実施例】
【００８３】
例１〜３
【００８４】
Ｋｙｎａｒ（登録商標）８２６−３Ｄ樹脂を、図１に示すような、Ｄａｖｉｓ  Ｓｔａｎｄａｒｄ社の低作業障壁スクリュと８０°Ｆの水を含む冷却タンクとを備えた１．５インチの単一スクリュ押出機からなる、従来の単一フィラメント押出ラインを使用して２．８５（±．０５）ｍｍフィラメントに変換した。例２〜３の発泡剤のＫｙｎａｒ２６２０（登録商標）ＦＣを、ペレット混合によってさまざまな濃度でＫｙｎａｒ（登録商標）８２６−３Ｄ樹脂に添加し、次に、表１で記載するように、２．８５（±．０５）ｍｍフィラメントに押し出した。
【００８５】
【表１】
2021526088.tif 000002
【００８６】
結果：
【００８７】
発泡剤なしで製造されたフィラメントは、中央に位置する大きなボイドを含んでいた。発泡剤の導入により、ボイドサイズはより小さくなり、フィラメントの中央内により均一に分布した。異なるボイド含有量で製造されたフィラメントの例を図２に示す。
【００８８】
全体として２％および３％の発泡濃度で製造されたフィラメントは、最小の楕円率変動または直径変動を伴う全体的に良好な外観を有していた。密度測定を行って、発泡剤の導入に関連する密度低下を決定した。理想的には、密度低下は、発泡剤を含まない同じ樹脂と比較して相対的に低いであろう。発泡剤の添加量の関数としての密度の低下を表２に示す。
【００８９】
【表２】
2021526088.tif 000003
【００９０】
発泡剤なしで製造されたフィラメント（例１）は、フィラメントの中央に位置する大きな収縮ボイドを含んでいた。ボイドのサイズは、フィラメントの直径の３０％にもなるものもあった。大きなボイドを含むフィラメントは、プリントプロセスに問題があることが知られている。ＰＶＤＦコンパウンドで生成され、収縮ボイドを含むフィラメントについての拡大画像を図３に示す。
【００９１】
２％の発泡剤（例２）の添加により、フィラメントは、フィラメント全体に多数の小さな気泡を含むことが観察される。理想的には、小さな気泡の量はこの画像で観察されるよりもわずかに少ないだろう。重要なことに、大きなボイドはもはや存在せず、このフィラメントは、発泡剤なしで製造され、大きなボイドを含むフィラメントよりも良好に処理されたことがわかった。フィラメントはより均一で、押出プロセスではラインブレーク（ｌｉｎｅ  ｂｒｅａｋ）が少なくなった。２％発泡剤を含むＰＶＤＦコンパウンドで生成されたフィラメントの拡大画像を図４に示す。
【００９２】
３％の発泡剤を添加すると（例３）、フィラメントは、２％の発泡剤で製造されたフィラメントと同様であることが観察される。気泡は比較的小さく、フィラメント内に均一に分布している。中央にある大きなボイドは除去され、存在しなくなった。３％の発泡剤を含むＰＶＤＦコンパウンドで生成されたフィラメントの拡大画像を図５に示す。
【００９３】
図６に示されるように、フィラメントを使用して、０．６ｍｍノズルを備えた３ＤＰ機械を使用して単一壁容器をプリントした。泡濃縮物なしで製造されたフィラメントからの単一壁容器は、大きな構造欠陥を示した。逆に、発泡剤を使用して製造されたフィラメントを使用して製造された単一壁容器は、大きな構造上の欠陥のない単一壁容器を製造することがわかった。
【００９４】
泡濃縮物を使用しないフィラメントで製造された単一壁容器には、重大な構造上の問題があった。これらの大寸法の欠陥を示すコンテナの拡大領域を図７に示す。欠陥は転位として表示され、プリンタノズルから押し出されたときに大きなエアポケットとして形成される。これらの大寸法の欠陥は、コンテナの物理的および機械的性能を低下させ、許容できないと見なされる。
【００９５】
発泡剤と共にフィラメントを使用して製造された単一壁容器の拡大画像は、図８Ａ（３％の発泡剤）および８Ｂ（２％の発泡剤）に見ることができる。これらのフィラメントから製造された単一壁容器には、大寸法の欠陥がなかった。代わりに、パーツの壁内に分布する小さなボイドの存在を確認できる。フィラメント内の小さなサイズのボイドはプリンティングに影響せず、パーツの壁に含まれる小さなボイドが性能を低下させることはないと予測される。さらに、フィラメントの小さなボイドのほんの一部だけが、実際に３Ｄプリントされたパーツに転写される。これは、発泡剤を有する３Ｄプリントされたパーツの密度（例３Ｐ）が、発泡剤を含むフィラメント（例３）の密度よりも大幅に高いことで示されている。プリントされたパーツの密度（例３Ｐ）は、ボイドのない射出成形部品（比較例Ｃ）の密度の約９７％である。
【００９６】
要約すると、発泡は、３Ｄプリンティングプロセスに影響を及ぼさず、欠陥のないパーツのプリンティングを促進する、制御されたより小さなボイドをもたらした。ただし、サイズが３ミル（７６マイクロン）から６ミル（１５２マイクロン）の少量のマイクロボイドは、最終的なプリントされたパーツに移行して、製品の最終的な性能に影響を与えることはない。さらに、発泡後に密度がわずか２〜２．５％減少することは、発泡しなかった場合に発生する可能性があったボイドが発泡の大部分に置き換わることを意味する。発泡剤を含むＫｙｎａｒ（登録商標）８２６−３Ｄコンパウンドを使用した許容可能なプリントを示す追加の画像は、図９と１０に示す。
【００９７】
例５（比較例）および例６（本発明の例）
【００９８】
比較例では、Ｋｙｎａｒ（登録商標）８２６−３Ｄ樹脂を、Ｄａｖｉｓ  Ｓｔａｎｄａｒｄ社の低作業障壁スクリュと８０°Ｆの水を含む冷却タンクとを備えた１．５インチの単一スクリュ押出機からなる、従来の単一フィラメント押出ラインを使用して２．８５（±．０５）ｍｍフィラメントに変換した。一方、本発明の例では、Ｋｙｎａｒ（登録商標）８２６−３Ｄ樹脂のマイクロコアフィラメントは、低作業障壁スクリュと、細長い先端を有するクロスヘッドダイ（図１１）を備えた１インチのＡｍｅｒｉｃａｎ  Ｋｕｈｎｅ社の押出機と、８０°Ｆの水を含む冷却タンクとを用いて製造した。フィラメントは、外径が２．８５（±．０５）ｍｍで、ＩＤが０．５（（±．０５）ｍｍ）に押し出された。これにより、中空コアがフィラメントの体積の約３％になる。表３でプロセス条件を説明する。
【００９９】
【表３】
2021526088.tif 000004
【０１００】
結果：
【０１０１】
不規則なボイドを有する中実フィラメントとして記載された従来の方法で製造されたフィラメントは、フィラメント内に連続した中空中央を含む中空マイクロコアフィラメントと比較して、フィラメントの中央内に有意かつ大きなボイドを含むことが見出された。
【０１０２】
製造されたフィラメントは、フィラメントの中央に位置する大きな収縮ボイドを含むが、ときおりフィラメントの直径の３０％にもなるボイドを含んでいた。ボイドのサイズは、フィラメントの直径の３０％にもなることがあった。大きなボイドを含むフィラメントは、プリンティングプロセスに問題があることが知られている。ＰＶＤＦコンパウンドで生成され、収縮ボイドを含むフィラメントの拡大画像を図１２に示す。
【０１０３】
マイクロコアまたは中空コアフィラメントは、非常に重い壁を有するチューブのようなものである。中央の非常に小さな穴は均一で、フィラメントの中央にある。フィラメントの中央にある均一な穴は、収縮ボイドの形成をなくすのに役立つ。中空の中央は、空気がフィラメントを通って後方に逃げるのを促進し、これにより、空気がノズルを通って３Ｄプリントされている部品に流れ込むことを、排除しないとしても減少させる。
【０１０４】
中空コアを含むフィラメントの均一な断面積は、ノズルを通る供給速度の一貫性を改善する。さらに、中空コアフィラメントの中央が開いているため、閉じ込められた空気がプリントされたパーツに大きな欠陥を引き起こすのではなく、フィラメントを通って逃げることができる。ＰＶＤＦで生成されたフィラメントの拡大画像を図１３に示す。
【０１０５】
図１４に示すように、０．６ｍｍノズルを有する３ＤＰ機械を使用して単一壁容器をプリントするためにフィラメントを使用した。マイクロコアフィラメントを使用して製造された図１４の単一壁容器は、不規則なボイドを有する中実フィラメントと比較して大きな欠陥を示さない。
【０１０６】
収縮ボイドフィラメントを用いて製造された単一壁容器は、重大な構造上の問題を抱えていた。これらの大寸法の欠陥を示す容器の拡大領域を図１５に示す。欠陥はずれ（ディスロケーション）として現れ、大きなエアポケットがプリンタノズルから押し出されるときに形成される。これらの大寸法の欠陥は、容器の物理的および機械的性能を低下させ、許容できないと見なされる。
【０１０７】
マイクロコアフィラメント（中空）を使用して作製された単一壁容器の拡大画像を図１６に見ることができる。単一壁容器は、これらのフィラメントから作製され、大寸法の欠陥はなかった。
【０１０８】
要約すると、マイクロコアフィラメント（中空）は均一な流量を提供し、空気が後方から逃げることを可能にし、欠陥のない３Ｄプリント部品をもたらす。
【図１】
2021526088.tif 000005
【図２】
2021526088.tif 000006
【図３】
2021526088.tif 000007
【図４】
2021526088.tif 000008
【図５】
2021526088.tif 000009
【図６】
2021526088.tif 000010
【図７】
2021526088.tif 000011
【図８Ａ】
2021526088.tif 000012
【図８Ｂ】
2021526088.tif 000013
【図９】
2021526088.tif 000014
【図１０】
2021526088.tif 000015
【図１１】
2021526088.tif 000016
【図１２】
2021526088.tif 000017
【図１３】
2021526088.tif 000018
【図１４】
2021526088.tif 000019
【図１５】
2021526088.tif 000020
【図１６】
2021526088.tif 000021
【国際調査報告】
2021526088.tif 000022
2021526088.tif 000023